(57)【要約】【課題】  本発明は優れた防音効果を有する積層繊維シートを提供することを課題とする。【解決手段】積層繊維シート１は基材２と、該基材２の片面または両面に接着されている表皮材３Ａ，３Ｂとからなり、該基材２は表面側に低密度で裏面側に高密度の繊維層２Ａ，２Ｂ，２Ｃの複数層を積層してなり、各繊維層２Ａ，２Ｂ，２Ｃの高密度部分で遮音を行ない、低密度部分で吸音を行う。【選択図】  図１
2005041126.tif 000002
【特許請求の範囲】
【請求項１】
基材と、該基材の片面または両面に接着されている表皮材とからなり、該基材は表面側に低密度で裏面側に高密度の繊維層の複数層を積層してなることを特徴とする積層繊維シート
【請求項２】
該基材の最裏側の繊維層の繊維は他の繊維層の繊維よりも細いものが使用されている請求項１に記載の積層繊維シート
【請求項３】
該表皮材の表面は撥水剤液が塗布されることによって、撥水加工が施されている請求項１または２に記載の積層繊維シート
【発明の詳細な説明】
【技術分野】
【０００１】
本発明は、例えば自動車、建築物、道路等の防音材として有用な積層繊維シートに関するものである。
【背景技術】
【０００２】
例えば、鉄道や道路等の防音壁に取付ける繊維シートとしては、見掛け密度０．０１ｇ／cm3 以上の有機繊維不織布からなる芯材層の片面または両面に見掛け密度０．０５ｇ／cm3 以上の有機繊維不織布からなる表皮層を積層した積層繊維シートが使用されている（例えば特許文献１参照）。
【０００３】
【特許文献１】特許第３３６１２６７号（請求項１、図１，図２）
【発明の開示】
【発明が解決しようとする課題】
【０００４】
上記従来の積層繊維シートにあっては、いまだ防音性が充分でないと云う問題点があった。
【課題を解決するための手段】
【０００５】
本発明は、上記従来の課題を解決するための手段として、基材(2) と、該基材(2) の片面または両面に接着されている表皮材(3) とからなり、該基材(2) は表面側に低密度で裏面側に高密度の繊維層(2A,2B,2C)の複数層を積層してなる積層繊維シート(1) を提供するものである。
該基材(2) の最裏側の繊維層(2C)の繊維は他の繊維層(2A,2B) の繊維よりも細いものが使用されていることが望ましく、また該表皮材(3A,3B) の表面は撥水剤液が塗布されることによって、撥水加工が施されていることが望ましい。
【発明の効果】
【０００６】
本発明の積層繊維シートにあっては、基材が表面側に低密度で裏面側に高密度の繊維層の複数層の積層体からなり、各繊維層の低密度部分で吸音が行われ、高密度部分で遮音が行われる結果、極めて大きな防音効果が得られる。
そして表皮材は基材への雨水等の侵入を防ぎ、かつ遮音効果も発揮する。該表皮材の表面に撥水剤液を塗布すれば、雨水等の侵入は確実に阻止される。
上記基材において、最裏側の繊維層の繊維を他の繊維層の繊維よりも細くすると、該繊維層の構造が密になり、良好な防音効果が得られる。
【発明を実施するための最良の形態】
【０００７】
〔基材〕
基材に使用する繊維は例えば、ポリエステル繊維、脂肪族または芳香族ポリアミド繊維、アクリル繊維、ポリエチレン繊維、ポリプロピレン繊維等のポリオレフィン繊維、ビニリデン繊維、ポリ塩化ビニル繊維、ポリウレタン繊維、ビニロン、レーヨン、キュプラ、アセテート繊維等のような有機合成繊維であり、通常太さ２ｄ〜１０ｄ程度のものが使用される。上記繊維は２種以上混合されてもよいし、またガラス繊維、岩綿、セラミック繊維、カーボン繊維等の無機繊維、あるいはパルプ、木片等の木質繊維、木綿、竹繊維、ヤシ繊維、ケナフ繊維、麻繊維等の植物繊維の若干量が混合されてもよい。
【０００８】
望ましい繊維としては融点２００℃以上の高融点繊維と融点１８０℃以下の低融点繊維との混合繊維がある。上記混合繊維において、高融点繊維と低融点繊維との混合質量比は、通常９０：１０〜５０：５０、望ましくは８０：２０〜６０：４０に設定される。
【０００９】
上記高融点繊維としては、融点２００℃以上のポリエステル繊維、ポリアミド繊維、アクリル繊維、トリアセテート繊維等が例示され、上記低融点繊維としては融点１８０℃以下のポリエステル繊維、ポリアミド繊維、ポリエチレン繊維、ポリプロピレン繊維等が例示される。
【００１０】
上記繊維あるいは混合繊維はウェブ状繊維層、ウェブ状繊維層にニードルパンチングを施したニードル繊維層、低融点繊維を混合している混合繊維層の場合には、ウェブ状繊維層やニードル繊維層を加熱して低融点繊維を溶融せしめ、該低融点繊維溶融物で高融点繊維を結着した繊維層とされ、該繊維層を複数層積層して基材とする。
【００１１】
該繊維層の厚みは通常５mm〜２０mmとされ、目付けは通常４００〜８００ｇ／ｍ2 と  される。
【００１２】
上記繊維層は表面側に低密度で裏面側に高密度とされる。具体的には密度は表面側で見掛け密度０．０１〜０．０３ｇ／cm3 、裏面側で０．０２〜０．０５ｇ／cm3 となるようにする。このように表面側と裏面側とで密度を変えるには、低融点繊維を含む繊維ウェブ層を低密度のものから高密度のものまで複数層積層して加熱し、所望なれば若干プレスして一体化して繊維層とする方法、繊維ウェブ層を一方の側からフェルト針によってニードルパンチングする方法等がある。フェルト針によってウェブ層の片面からニードルパンチングすると、ニードルパンチング側のウェブ層の密度は高くなり、反対側のウェブ層の密度は低くなる。
【００１３】
上記繊維層は複数層、通常２〜５層積層される。積層された繊維層相互を結合するには、各繊維層に低融点繊維が混合されている場合には、該低融点繊維を溶融させることにより接着を行う方法、各繊維層間に低融点繊維を介在せしめて低融点繊維層を溶融せしめることにより接着を行う方法、合成樹脂接着剤やホットメルト型接着剤により接着する方法、ニードルパンチングにより絡合する方法、あるいは上記方法を２つ以上組み合わせた方法等が適用される。
【００１４】
上記基材にあっては、最裏側の繊維層の繊維を他の繊維層の繊維よりも細くして層構造を密にすることが望ましい。通常最裏側以外の繊維層の繊維の太さは５〜１７ｄ、最裏側の繊維層の繊維の太さは１〜４ｄ程度とされる。
【００１５】
〔表皮材〕
表皮材としては、上記基材に使用する繊維と同様なものが用いられる。該表皮材は該基材に使用する繊維層よりも高密度にされ、通常０．０４ｇ／cm3 〜０．０６ｇ／cm3 に設定される。そして該表皮材の目付けは一般に５０〜３００ｇ／ｍ2 とされる。
【００１６】
該表皮材の表面には脂肪酸ジルコニウム塩、シリコン樹脂、クロム錯塩、パラフィン、ワックス類、脂肪酸金属塩等の撥水剤の溶液が塗布されることが望ましい。該表皮材の表面に上記撥水剤の溶液を塗布することによって、該表皮材表面には撥水膜が形成され、撥水作用が効率良く発揮される。
【００１７】
上記表皮材を上記基材の片面または両面に接着するには、通常の接着剤、低融点ポリアミド繊維不織布のようなホットメルトシート、ホットメルト接着剤粉末等の接着剤が使用されるが、上記接着剤に代えて、あるいは上記接着剤と共にニードルパンチングによって結合してもよい。
【実施例１】
【００１８】
図１に本実施例の積層繊維シート(1) の側断面図を示す。上記積層繊維シート(1) は、基材(2) と、該基材(2) の両面に積層される表皮材(3A,3B) とからなり、該基材(2) は繊維層(2A,2B,2C)の３層の積層体からなる。
【００１９】
各繊維層(2A,2B,2C)は厚み１３mm、目付け６００ｇ／ｍ2 であり、高融点ポリエステル繊維：低融点ポリエステル繊維の７：３質量比の混合繊維からなり、繊維層(2A,2B) にあっては繊維太さ６ｄ、繊維層(2C)にあっては繊維太さ３ｄのものが使用されている。
各繊維層(2A,2B,2C)は繊維ウェブ層を表側からニードルパンチングすることによって得られ、裏面側見掛け密度は０．０１ｇ／cm3 、表面側見掛け密度は０．０３ｇ／cm3 である。
【００２０】
各繊維層(2A,2B,2C)は重ねられて基材(2) を構成し、該基材(2) の両面にはポリアミド繊維不織布であるホットメルトシートを介して見掛け密度０．０５ｇ／cm3 のポリエステル繊維ニードルパンチング不織布である表皮材(3) が重ねられる。そして得られた積層体は１８０℃で熱処理されかつ０．３ＭＰａの圧力でプレスされる。
【００２１】
更に表面側の表皮材(3A)の表面には脂肪酸ジルコニウム塩の水分散液である撥水剤液が塗布量５０ｇ／ｍ2 でナイフコーターによって塗布され、１３０℃で乾燥される。
【００２２】
このようにして得られた積層繊維シート(1) （厚み４０mm、巾５００mm、長さ１９８０mm）について斜入射吸音率と残響室法吸音率（ＪＩＳ−Ａ−１４０９）を測定した結果を図２および図３に示す。
図２に示すグラフからみて、本発明の積層繊維シートは広い周波数域にわたって優れた吸音性を示すことがわかる。なお平均斜入射吸音率（αＲ．Ａ）は０．９２であった。
更に図３に示すグラフからも、本発明の積層繊維シートは広い周波数域にわたって優れた吸音性を示すことがわかる。
【産業上の利用可能性】
【００２３】
本発明の積層繊維シートは、良好な遮音防音性を有し、かつ表面撥水性も良好であり、例えば自動車、建築物、高速道路の防音壁等の防音遮音材として有用である。
【図面の簡単な説明】
【００２４】
【図１】本発明の一実施例の側断面図
【図２】平均斜入射吸音率測定結果を示すグラフ
【図３】残響室法吸音率測定結果を示すグラフ
【符号の説明】
【００２５】
1          積層繊維シート
2          基材
2A,2B,2C   繊維層
3,3A,3B    表皮材
【図１】
2005041126.tif 000003
【図２】
2005041126.tif 000004
【図３】
2005041126.tif 000005